СПОСОБ ПОЛУЧЕНИЯ ДЕКОРАТИВНОЙ ЭМАЛЕВОЙ ПОВЕРХНОСТИ МЕТАЛЛОВ
FABRICATION OF DECORATIVE ENAMEL SURFACE OF METALS

Изобретение относится к области художественного эмалирования, конкретнее к технологии получения эмалевых рисунков.
Из области художественного эмалирования известен способ нанесения эмалей в виде нитей [Бреполь Э. Художественное эмалирование / Пер. с нем. И.В. Кузнецовой; Ред. Л.З. Засухина / Э. Бреполь. - Л.: Машиностроение, Ленинград, отд., 1986. - с.81].
Согласно этому способу изготовленные заранее эмалевые нити можно наплавлять как на предварительно эмалированную поверхность, так и на металл. Простейший способ заключается в том, что нити разламывают на прямые короткие кусочки, которые смазывают немного трагантом и расплавляют на грунтовой эмали или на подложке. Предварительно кусочки можно сгибать и сплавлять друг с другом над газовым пламенем. Их можно также сложить на асбестовой плите в виде решетки и в местах соприкосновения расплавить пламенем. Решетку, предназначенную для выпуклой поверхности, просто накладывают на изделие. При размягчении она принимает форму подложки.
Также известен способ создания рисунка из эмалевых нитей [Мэтьюс Г.Л. Эмали. Эмалирование. Эмальеры /Г.Л. Мютьюс/ Пер. с англ. - Омск: Дедал-Пресс, 2006. - с.101-103]. Согласно этому способу кусочки эмалевых нитей после окунания в биндер (трагант) пинцетом укладываются на эмалированном диске. После предварительного формирования рисунка эмалированный диск подвергается обжигу, в результате чего нити вплавляются в эмаль, создавая законченный рисунок.
Существующие способы не позволяют создавать рисунки из непрерывных эмалевых нитей, что сужает декоративные качества формируемой эмалевой поверхности.
По другому способу при обжиге нити погружаются в грунтовую эмаль, расплываются и сплавляются с ней. Благодаря взаимодействию эмалей образуется красивый геометрический рисунок с мягким расплывчатым контуром. Для этого способа пригодны нити из эмали с низким поверхностным натяжением [Бреполь Э. Художественное эмалирование / Пер. с нем. И.В. Кузнецовой; Ред. Л.З. Засухина / Э. Бреполь. - Л.: Машиностроение, Ленинград, отд., 1986. - с.82].
Однако по этому способу невозможно получать сложные негеометрические рисунки из непрерывной эмалевой нити и рисунки с четким контуром. Кроме того, по этому способу не понятна технология погружения нитей в грунтовую эмаль.
По еще одному способу [Бреполь Э. Художественное эмалирование / Пер. с нем. И.В. Кузнецовой; Ред. Л.З. Засухина / Э. Бреполь. - Л.: Машиностроение, Ленинград, отд., 1986. - с.81-82] нити устанавливаются вертикально или под углом к поверхности. В этом случае они должны быть изготовлены из эмалей с высоким поверхностным натяжением и ограниченной смачиваемостью. Обжиг изделия производят до тех пор, пока нити не начнут погружаться в грунтовую эмаль. По решаемой задаче этот способ является наиболее близким и принят за прототип.
Однако этот способ не позволяет формировать сложные плоские рисунки с заданным изображением. Кроме того, не оговорен угол, под которым эмалевая нить устанавливается в грунтовой эмали.
Задача изобретения - получение сложных рисунков из непрерывной эмалевой нити с четким или мягким контуром.
Задача решена следующим образом: по аналогии с прототипом на металлическую поверхность предварительно наносится грунтовая эмаль, которая затем расплавляется. Но в отличие от прототипа, грунтовая эмаль расплавляется открытым пламенем газовой горелки с обратной стороны металла без соприкосновения пламени с поверхностью эмали, расплавленная поверхность приводится в соприкосновение с концом непрерывной прямой эмалевой нити необходимого диаметра, с высоким поверхностным натяжением для получения рисунка с четким контуром и с низким поверхностным натяжением для получения рисунка с мягким контуром, удерживаемой под углом 0-75 градусов относительно нормали к декорируемой поверхности и размягчаемой в результате соприкосновения, и постепенно по мере размягчения укладываемой на расплавленную поверхность грунтовой эмали в виде необходимого рисунка, с последующим охлаждением на воздухе до затвердевания.
Таким образом, заявляемый способ отличается от прототипа тем, что:
- грунтовая эмаль расплавляется открытым пламенем газовой горелки с обратной стороны металла без соприкосновения пламени с поверхностью эмали;
- расплавленная поверхность грунтовой эмали приводится в соприкосновение с концом непрерывной прямой эмалевой нити необходимого диаметра, с высоким поверхностным натяжением для получения рисунка с четким контуром и с низким поверхностным натяжением для получения рисунка с мягким контуром, удерживаемой под углом 0-75 градусов относительно нормали к декорируемой поверхности;
- эмалевая нить постепенно по мере размягчения укладывается на расплавленную поверхность грунтовой эмали в виде заданного рисунка;
- металлическое изделие со сформированным на грунтовой эмали рисунком из эмалевых нитей охлаждается впоследствии на воздухе до затвердевания.
Эти отличия подтверждают новизну заявляемого способа. Расплавление грунтовой эмали с обратной стороны металла производится во избежание окисления грунтовой эмали.
Для формирования необходимого рисунка используется непрерывная эмалевая нить, а не ее отрезки. Эмалевая нить приводится в соприкосновение с расплавленной поверхностью грунтовой эмали, а размягчение нити происходит постепенно, по мере укладывания в виде рисунка, а не сразу.
Использование различных эмалевых нитей разных диаметров и удерживание нити под углом 0-75 градусов относительно нормали к декорируемой поверхности позволяет формировать широкую гамму рисунков.
Охлаждение на воздухе до затвердевания металлического изделия с сформированным на грунтовой эмали рисунком из эмалевых нитей производится во избежание растрескивания.
Способ реализуется следующим образом.
На предварительно подготовленную металлическую поверхность наносится грунтовая эмаль, расплавляемая открытым пламенем газовой горелки с обратной стороны металла без соприкосновения пламени с поверхностью эмали. Расплавленная поверхность приводится в соприкосновение с концом непрерывной прямой эмалевой нити необходимого диаметра, с высоким поверхностным натяжением для получения рисунка с четким контуром и с низким поверхностным натяжением для получения рисунка с мягким контуром, удерживаемой под углом 0-75 градусов относительно нормали к декорируемой поверхности. Эта нить размягчается в результате соприкосновения, и постепенно по мере размягчения укладывается на расплавленную поверхность грунтовой эмали в виде заданного рисунка. Сформированный таким образом эмалевый рисунок на поверхности грунтовой эмали в последующем охлаждается на воздухе до затвердевания.
ПРИМЕРЫ КОНКРЕТНОГО ИСПОЛНЕНИЯ
пл
пл
1. На предварительно подготовленную поверхность изделия из меди наносится непрозрачная белая грунтовая эмаль (австрийская эмаль марки 202 AV WHITE, Т 730-770°С), расплавляемая открытым пламенем газовой горелки с обратной стороны металла без соприкосновения пламени с поверхностью эмали. Расплавленная поверхность приводится в соприкосновение с концом прозрачной красной (австрийская эмаль марки 150 AV GAMET RED, Т 730-770°С) непрерывной прямой эмалевой нити диаметром 0,08 мм, с высоким поверхностным натяжением, удерживаемой под углом 0 градусов относительно нормали к декорируемой поверхности. Эта нить размягчается в результате соприкосновения, и постепенно по мере размягчения укладывается на расплавленную поверхность грунтовой эмали в виде горизонтальной синусоиды (фиг. 1a). Сформированный таким образом эмалевый рисунок на поверхности грунтовой эмали в последующем охлаждается на воздухе до затвердевания.
пл
пл
2. На предварительно подготовленную поверхность изделия из меди наносится непрозрачная белая грунтовая эмаль (австрийская эмаль марки 203 AV WHITE, Т 700-730°С), расплавляемая открытым пламенем газовой горелки с обратной стороны металла без соприкосновения пламени с поверхностью эмали. Расплавленная поверхность приводится в соприкосновение с концом непрозрачной зеленой (австрийская эмаль марки 238 AV PARROT GREEN, Т 730-770°С) непрерывной прямой эмалевой нити диаметром 0,5 мм, с высоким поверхностным натяжением, удерживаемой под углом 25 градусов относительно нормали к декорируемой поверхности. Эта нить размягчается в результате соприкосновения, и постепенно по мере размягчения укладывается на расплавленную поверхность грунтовой эмали в виде вертикальной синусоиды (фиг. 1б). Сформированный таким образом эмалевый рисунок на поверхности грунтовой эмали в последующем охлаждается на воздухе до затвердевания.
пл
пл
3. На предварительно подготовленную поверхность изделия из серебра 925 пробы наносится опаловая белая грунтовая эмаль (австрийская эмаль марки 64 AV OPAL WHITE, Т 770-820°С), расплавляемая открытым пламенем газовой горелки с обратной стороны металла без соприкосновения пламени с поверхностью эмали. Расплавленная поверхность приводится в соприкосновение с концом прозрачной синей (австрийская эмаль марки 73 AV BLUE OPAL, Т 770-820°С) непрерывной прямой эмалевой нити диаметром 0,9 мм, с высоким поверхностным натяжением, удерживаемой под углом 50 градусов относительно нормали к декорируемой поверхности. Эта нить размягчается в результате соприкосновения, и постепенно по мере размягчения укладывается на расплавленную поверхность грунтовой эмали в виде спирали (фиг. 1в). Сформированный таким образом эмалевый рисунок на поверхности грунтовой эмали в последующем охлаждается на воздухе до затвердевания.
пл
пл
4. На предварительно подготовленную поверхность изделия из золота 585 пробы наносится опаловая белая грунтовая эмаль (австрийская эмаль марки 64 AV OPAL WHITE, Т 770-820°С), расплавляемая открытым пламенем газовой горелки с обратной стороны металла без соприкосновения пламени с поверхностью эмали. Расплавленная поверхность приводится в соприкосновение с концом прозрачной желтой (австрийская эмаль марки 20 A AV YELLOU GREEN, Т 730-770°С) непрерывной прямой эмалевой нити диаметром 1,5 мм, с высоким поверхностным натяжением, удерживаемой под углом 75 градусов относительно нормали к декорируемой поверхности. Эта нить размягчается в результате соприкосновения, и постепенно по мере размягчения укладывается на расплавленную поверхность грунтовой эмали в виде спирального завитка (фиг. 1г). Сформированный таким образом эмалевый рисунок на поверхности грунтовой эмали в последующем охлаждается на воздухе до затвердевания.